(57)【要約】【課題】改善された熱的耐久性を有する非水電解質二次電池を提供する。【解決手段】非水電解質二次電池１は、電池容量が１５Ａｈ以上である角形の非水電解質二次電池である。非水電解質二次電池１は、電極体２０と、非水電解質と、容器１０とを備える。電極体２０は、正極２１と、負極２２と、セパレータ２３とを有する。負極２２は、正極２１と対向している。セパレータ２３は、正極２１と負極２２との間に配されている。非水電解質は、リチウムビス（オキサレート）ボレート（ＬｉＢＯＢ）を含む。容器１０は、電極体２０及び非水電解質を収納している。容器１０の少なくとも一部は、ステンレス鋼からなる。【選択図】図２
2014035894.tif 000002
【特許請求の範囲】
【請求項１】
電池容量が１５Ａｈ以上である角形の非水電解質二次電池であって、
正極と、前記正極と対向している負極と、前記正極と前記負極との間に配されたセパレータとを有する電極体と、
リチウムビス（オキサレート）ボレート（ＬｉＢＯＢ）を含む非水電解質と、
前記電極体及び前記非水電解質を収納しており、少なくとも一部がステンレス鋼からなる容器と、
を備える、非水電解質二次電池。
【請求項２】
前記非水電解質における前記ＬｉＢＯＢの含有量が０．０５ｍｏｌ／ｌ以上である、請求項１に記載の非水電解質二次電池。
【請求項３】
前記容器の厚みが０．３ｍｍ以上である、請求項１または２に記載の非水電解質二次電池。
【請求項４】
前記容器は、
有底角管状の容器本体と、
前記容器本体の開口を封口する封口板と、
を有し、
前記容器のうちの少なくとも前記容器本体がステンレス鋼からなる、請求項１〜３のいずれか一項に記載の非水電解質二次電池。
【発明の詳細な説明】
【技術分野】
【０００１】
本発明は、非水電解質二次電池に関する。
【背景技術】
【０００２】
近年、例えば電気自動車やハイブリッドカーなどにも非水電解質二次電池を用いる試みがなされている。このような用途においては、高出力であることに加えて、長寿命であることが強く要求される。
【０００３】
例えば特許文献１には、非水電解質二次電池の非水電解質にリチウムビス（オキサレート）ボレート（ＬｉＢＯＢ）を添加することにより、非水電解質二次電池のサイクル寿命を改善できることが記載されている。
【先行技術文献】
【特許文献】
【０００４】
【特許文献１】特開２００９−２４５８２８号公報
【発明の概要】
【発明が解決しようとする課題】
【０００５】
本発明者らは、鋭意研究した結果、非水電解質二次電池の非水電解質にＬｉＢＯＢを添加した場合、サイクル寿命は改善されるものの、外部要因による電池圧壊などの異常時において、非水電解質二次電池の熱安定性が低下し、電池内部が発熱しやすくなることを見出した。また、本発明者らは、電池容量が１５Ａｈ以上と大きな場合には、上記異常時に特に発熱しやすいことを見出した。その結果、本発明を成すに至った。
【０００６】
本発明の主な目的は、改善された熱的耐久性を有する非水電解質二次電池を提供することにある。
【課題を解決するための手段】
【０００７】
本発明に係る非水電解質二次電池は、電池容量が１５Ａｈ以上である角形の非水電解質二次電池である。本発明に係る非水電解質二次電池は、電極体と、非水電解質と、容器とを備える。電極体は、正極と、負極と、セパレータとを有する。負極は、正極と対向している。セパレータは、正極と負極との間に配されている。非水電解質は、リチウムビス（オキサレート）ボレート（ＬｉＢＯＢ）を含む。容器は、電極体及び非水電解質を収納している。容器の少なくとも一部は、ステンレス鋼からなる。
【発明の効果】
【０００８】
本発明によれば、改善された熱的耐久性を有する非水電解質二次電池を提供することができる。
【図面の簡単な説明】
【０００９】
【図１】本発明の一実施形態に係る非水電解質二次電池の略図的斜視図である。
【図２】図１の線ＩＩ−ＩＩにおける略図的断面図である。
【図３】図１の線ＩＩＩ−ＩＩＩにおける略図的断面図である。
【図４】図１の線ＩＶ−ＩＶにおける略図的断面図である。
【図５】本発明の一実施形態における電極体の一部分の略図的断面図である。
【発明を実施するための形態】
【００１０】
以下、本発明を実施した好ましい形態の一例について説明する。但し、下記の実施形態は、単なる例示である。本発明は、下記の実施形態に何ら限定されない。
【００１１】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１２】
図１に示される非水電解質二次電池１は、角形の非水電解質二次電池である。非水電解質二次電池１は、どのような用途にも使用可能であるが、例えば、電気自動車やハイブリッド自動車に好適に用いられる。非水電解質二次電池１の電池容量は、１５Ａｈ以上であり、１８Ａｈ以上であることがより好ましく、２０Ａｈ以上であることがさらに好ましい。通常、非水電解質二次電池１の電池容量は、５０Ａｈ以下である。
【００１３】
なお、この場合の電池容量とは、電池を１Ｉｔの定電流で電圧が４．１Ｖとなるまで充電し、その後定電圧４．１Ｖで１．５時間充電を行い、その後１Ｉｔの定電流で電圧が２．５Ｖとなるまで放電したときの電池容量を意味する。
【００１４】
非水電解質二次電池１は、図１〜図４に示される容器１０と、図２〜図５に示される電極体２０とを有する。非水電解質二次電池１は、容器１０が角形（直方体状）である角形の非水電解質二次電池である。容器１０の長さ寸法Ｌは、１００ｍｍ〜２００ｍｍであることが好ましく、１４０ｍｍ〜１８０ｍｍであることがより好ましい。容器１０の厚み寸法Ｔは、１０ｍｍ〜３０ｍｍであることが好ましく、２０ｍｍ〜２８ｍｍであることがより好ましい。容器１０の高さ寸法Ｈは、７５ｍｍ〜１００ｍｍであることが好ましく、８０ｍｍ〜９５ｍｍであることがより好ましい。容器１０の高さ寸法Ｈに対する長さ寸法Ｌの比（（Ｌ）／（Ｈ））は、１．０〜２．５であることが好ましく、１．５〜２．２であることがより好ましい。
【００１５】
図５に示されるように、電極体２０は、正極２１と、負極２２と、セパレータ２３とを有する。正極２１と負極２２とは対向している。正極２１と負極２２との間には、セパレータ２３が配されている。正極２１と負極２２とセパレータ２３とは、巻回された後に、プレスされて扁平形状とされている。すなわち、電極体２０は、正極２１、負極２２及びセパレータ２３の扁平状の巻回体によって構成されている。
【００１６】
正極２１は、正極集電体２１ａと、正極活物質層２１ｂとを有する。正極集電体２１ａは、例えば、アルミニウムやアルミニウム合金などにより構成することができる。正極活物質層２１ｂは、正極集電体２１ａの少なくとも一方の表面上に設けられている。正極活物質層２１ｂは、正極活物質を含む。好ましく用いられる正極活物質としては、例えば、コバルト、ニッケル及びマンガンのうちの少なくとも一種を含むリチウム酸化物等が挙げられる。コバルト、ニッケル及びマンガンのうちの少なくとも一種を含むリチウム酸化物の具体例としては、例えば、リチウム含有ニッケルコバルトマンガン複合酸化物（ＬｉＮｉｘＣｏｙＭｎｚＯ２、ｘ＋ｙ＋ｚ＝１、０≦ｘ≦１、０≦ｙ≦１、０≦ｚ≦１）、コバルト酸リチウム（ＬｉＣｏＯ２）、マンガン酸リチウム（ＬｉＭｎ２Ｏ４）、ニッケル酸リチウム（ＬｉＮｉＯ２）、またはこれらの酸化物に含まれる遷移金属の一部を他の元素で置換した化合物等のリチウム含有遷移金属複合酸化物等が挙げられる。なかでも、リチウム含有ニッケルコバルトマンガン複合酸化物（ＬｉＮｉｘＣｏｙＭｎｚＯ２、ｘ＋ｙ＋ｚ＝１、０≦ｘ≦１、０≦ｙ≦１、０≦ｚ≦１）、またはこれらの酸化物に含まれる遷移金属の一部を他の元素で置換した化合物等のリチウム含有遷移金属複合酸化物が正極活物質としてより好ましく用いられる。正極活物質層２１ｂは、正極活物質に加え、例えば導電材やバインダーなどの他の成分を適宜含んでいてもよい。
【００１７】
負極２２は、負極集電体２２ａと、負極活物質層２２ｂとを有する。負極集電体２２ａは、例えば、銅や銅合金などにより構成することができる。負極活物質層２２ｂは、負極集電体２２ａの少なくとも一方の表面上に設けられている。負極集電体２２ａは、負極活物質を含む。負極活物質は、リチウムを可逆的に吸蔵・放出できるものであれば特に限定されない。好ましく用いられる負極活物質としては、例えば、炭素材料、リチウムと合金化する材料、酸化スズなどの金属酸化物などが挙げられる。炭素材料の具体例としては、例えば、天然黒鉛、人造黒鉛、メソフェーズピッチ系炭素繊維（ＭＣＦ）、メソカーボンマイクロビーズ（ＭＣＭＢ）、コークス、ハードカーボン、フラーレン、カーボンナノチューブなどが挙げられる。リチウムと合金化する材料としては、例えば、ケイ素、ゲルマニウム、スズ及びアルミニウムからなる群から選ばれた１種以上の金属、またはケイ素、ゲルマニウム、スズ及びアルミニウムからなる群から選ばれた１種以上の金属を含む合金からなるものが挙げられる。なかでも、天然黒鉛、人造黒鉛、メソフェーズピッチ系炭素繊維（ＭＣＦ）が負極活物質としてより好ましく用いられる。負極活物質層２２ｂは、負極活物質に加え、例えば導電材やバインダーなどの他の成分を適宜含んでいてもよい。
【００１８】
セパレータは、例えば、ポリエチレンやポリプロピレンなどの樹脂からなる多孔質シートなどにより構成することができる。
【００１９】
電極体２０は、容器１０内に収納されている。容器１０内には、非水電解質も収納されている。非水電解質は、溶質として、リチウムビス（オキサレート）ボレート（ＬｉＢＯＢ）を含む。ＬｉＢＯＢを非水電解質に添加することにより、非水電解質二次電池１のサイクル特性を改善することができる。非水電解質二次電池１のサイクル特性を改善するという観点において、ＬｉＢＯＢの好ましい添加量は、非水電解質二次電池１の電池容量に依存する。具体的には、非水電解質二次電池１のサイクル特性を改善するという観点において、非水電解質二次電池１の電池容量が大きいほど、ＬｉＢＯＢの好ましい添加量が多くなる。非水電解質二次電池１の電池容量は１５Ａｈ以上であるため、非水電解質二次電池１のサイクル特性を改善するという観点から、非水電解質二次電池１においては、非水電解質におけるＬｉＢＯＢの含有量は、０．０５ｍｏｌ／ｌ以上であることが好ましく、０．０８ｍｏｌ／ｌ以上であることがより好ましく、０．１０ｍｏｌ／ｌ以上であることがさらに好ましい。但し、非水電解質におけるＬｉＢＯＢの含有量が高すぎると、非水電解質二次電池１の異常時における発熱が高くなりすぎる場合がある。また、電池の内部抵抗増加によって電池特性が低下する場合がある。よって、非水電解質二次電池１においては、非水電解質におけるＬｉＢＯＢの含有量は、２ｍｏｌ／ｌ以下であることが好ましく、１ｍｏｌ／ｌ以下であることがより好ましい。
【００２０】
なお、ＬｉＢＯＢのこれらの好ましい含有量の範囲は、組立後かつ初回充電前の非水電解質二次電池中の非水電解質を基準としたものである。このような基準を設けた理由は、ＬｉＢＯＢを含む非水電解質二次電池を充電すると、その含有量が徐々に低下してしまうからである。これは。充電時にＬｉＢＯＢの一部が負極上の被膜形成に消費されてしまうことが原因であると推察される。
【００２１】
非水電解質は、溶質として、ＬｉＢＯＢに加え、例えば、ＬｉＸＦｙ（式中、Ｘは、Ｐ、Ａｓ、Ｓｂ、Ｂ、Ｂｉ、Ａｌ、ＧａまたはＩｎであり、ＸがＰ、ＡｓまたはＳｂのときｙは６であり、ＸがＢ、Ｂｉ、Ａｌ、Ｇａ、またはＩｎのときｙは４である）、リチウムペルフルオロアルキルスルホン酸イミドＬｉＮ（ＣｍＦ２ｍ＋１ＳＯ２）（ＣｎＦ２ｎ＋１ＳＯ２）（式中、ｍ及びｎはそれぞれ独立して１〜４の整数である）、リチウムペルフルオロアルキルスルホン酸メチドＬｉＣ（ＣｐＦ２ｐ＋１ＳＯ２）（ＣｑＦ２ｑ＋１ＳＯ２）（ＣｒＦ２ｒ＋１ＳＯ２）（式中、ｐ、ｑ及びｒはそれぞれ独立して１〜４の整数である）、ＬｉＣＦ３ＳＯ３、ＬｉＣｌＯ４、Ｌｉ２Ｂ１０Ｃｌ１０、及びＬｉ２Ｂ１２Ｃｌ１２などが挙げられる。溶質としては、これらの中でも、ＬｉＰＦ６、ＬｉＢＦ４、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３などのうちの少なくとも一種を含んでいてもよい。非水電解質は、溶媒として、例えば、環状カーボネート、鎖状カーボネートまたは環状カーボネートと鎖状カーボネートとの混合溶媒などを含んでいてもよい。環状カーボネートの具体例としては、例えば、エチレンカーボネート、プロピレンカーボネート、ブチレンカーボネート、ビニレンカーボネートなどが挙げられる。鎖状カーボネートの具体例としては、例えば、ジメチルカーボネート、メチルエチルカーボネート、ジエチルカーボネートなどが挙げられる。
【００２２】
容器１０は、容器本体１１と、封口板１２とを有する。容器本体１１は、一方側の端部が閉口された矩形管状に設けられている。すなわち、容器本体１１は、有底角管状に設けられている。容器本体１１は、開口を有する。この開口は、封口板１２により塞がれている。これにより、直方体状の内部空間が区画形成されている。この内部空間に電極体２０及び非水電解質が収容されている。なお、容器本体１１の厚みは、０．３ｍｍ以上であることが好ましく、０．５ｍｍ以上であることがより好ましい。容器本体１１の厚みは、２．０ｍｍ以下であることが好ましく、１．５ｍｍ以下であることがより好ましい。封口板１２の厚みは、１．０ｍｍ以上であることが好ましく、１．３ｍｍ以上であることがより好ましい。封口板１２の厚みは、２．０ｍｍ以下であることが好ましく、１．６ｍｍ以下であることがより好ましい。
【００２３】
封口板１２には、正極端子１３と、負極端子１４とが取り付けられている。正極端子１３及び負極端子１４のそれぞれと、封口板１２とは図示しない絶縁材によって電気的に絶縁されている。
【００２４】
図２及び図４に示されるように、正極端子１３は、正極配線材１５によって、正極２１の正極集電体２１ａと電気的に接続されている。正極配線材１５は、例えば、アルミニウムやアルミニウム合金などにより構成することができる。図２及び図３に示されるように、負極端子１４は、負極配線材１６によって、負極２２の負極集電体２２ａと電気的に接続されている。負極配線材１６は、例えば、銅や銅合金などにより構成することができる。
【００２５】
従来、角形の非水電解質二次電池には、アルミニウム製の容器が使用されている。アルミニウム製の容器は、作製しやすく、かつ、軽量であるためである。しかしながら、上述のように、本発明者らが鋭意研究した結果、電池容量が１５Ａｈ以上と大きく、ＬｉＢＯＢが非水電解質に多量に添加された非水電解質二次電池においては、外部要因による電池圧壊などの想定外の電池異常時の熱的安定性が低く、発熱しやすいことが見出された。このようなＬｉＢＯＢを多量に含む高容量の非水電解質二次電池にアルミニウム製の容器を用いると、非水電解質二次電池の使用時に容器が高温になり損傷しやすいという問題が生じる。この問題は、電池容量が１５Ａｈ以上であり、ＬｉＢＯＢが多量に含有されている非水電解質二次電池に特有に生じる問題である。但し、このような問題は、通常使用時には生じない。また、このような問題は、例えば、ＬｉＢＯＢが添加されていない非水電解質二次電池や、ＬｉＢＯＢが添加されているものの電池容量が低い非水電解質二次電池においては生じない問題である。
【００２６】
このような問題に鑑み、非水電解質二次電池１では、重量や加工性の問題から従来は容器の構成材料として使用されなかったステンレス鋼が容器１０の少なくとも一部の構成材料として用いられている。このため、非水電解質二次電池１が異常時において発熱した場合であっても容器１０が損傷しにくい。よって、改善された熱的安定性を有する。より改善された熱的安定性を実現する観点からは、容器１０のうち、少なくとも容器本体１１がステンレス鋼からなることが好ましく、容器１０の実質的に全体がステンレス鋼からなることがより好ましい。
【００２７】
また、容器１０の少なくとも一部をステンレス鋼により構成することにより、容器１０の剛性が向上する。このため、例えば、非水電解質二次電池１を厚み方向にスタックして使用する場合に、スタックされた複数の非水電解質二次電池１を加圧して固定するスタック部材に要求される剛性が低くなる。このため、スタック部材を軽量化することができる。従って、容器１０の少なくとも一部をステンレス鋼により構成することにより非水電解質二次電池１のスタック体の軽量化を図ることができる。
【００２８】
なお、「ステンレス鋼」とは、ニッケルを少なくとも含む鉄合金をいう。ステンレス鋼の具体例としては、例えば、ニッケル、クロム及びマンガンを含む鉄合金、ニッケル及びクロムを含む鉄合金、ニッケル、クロム及びモリブデンを含む鉄合金、クロムを含む鉄合金、クロム及びアルミニウムを含む鉄合金、クロムとチタンまたはニオブとを含む鉄合金、ニッケル、クロム、銅及びニオブを含む鉄合金などが挙げられる。
【００２９】
ＬｉＢＯＢは、非水電解質二次電池を組み立てた直後において、電解液中に存在していればよい。例えば、組み立て後に充放電を行った後においては、ＬｉＢＯＢは、ＬｉＢＯＢの変成体として存在している場合もある。また、ＬｉＢＯＢまたはＬｉＢＯＢの変成体の少なくとも一部が負極活物質層上に存在している場合もある。そのような場合も、本発明の技術的範囲に含まれる。
【符号の説明】
【００３０】
１…非水電解質二次電池
１０…容器
１１…容器本体
１２…封口板
１３…正極端子
１４…負極端子
１５…正極配線材
１６…負極配線材
２０…電極体
２１…正極
２１ａ…正極集電体
２１ｂ…正極活物質層
２２…負極
２２ａ…負極集電体
２２ｂ…負極活物質層
２３…セパレータ
【図１】
2014035894.tif 000003
【図２】
2014035894.tif 000004
【図３】
2014035894.tif 000005
【図４】
2014035894.tif 000006
【図５】
2014035894.tif 000007